МАТЕРИАЛ ДЛЯ ГЕРМЕТИЗАЦИИ СОЛНЕЧНЫХ БАТАРЕЙ И МОДУЛЬ СОЛНЕЧНОЙ БАТАРЕИ, ИЗГОТОВЛЕННЫЙ С ЕГО ИСПОЛЬЗОВАНИЕМ

1. Герметизирующий материал для солнечных батарей, имеющий, по меньшей мере, адгезивный слой (слой (I)) и слой (слой (II)) композиции смолы (C), который содержит неупорядоченный сополимер этилена-α-олефина (A), удовлетворяющий следующему требованию (a) и блок-сополимер этилена-α-олефина (B), удовлетворяющий следующему требованию (b):
(a) удельная теплота плавления кристалла сополимера, как измерено при скорости нагрева 10°C/мин с помощью дифференциальной сканирующей калориметрии, составляет от 0 до 70 Дж/г;
(b) как измерено при скорости нагрева 10°C/мин с помощью дифференциальной сканирующей калориметрии, максимальная температура плавления кристалла сополимера составляет 100°C или выше, и теплота плавления его кристалла составляет от 5 до 70 Дж/г.
2. Герметизирующий материал для солнечных батарей по п.1, в котором слой (I) сформирован из композиции смолы, содержащей смолу на основе полиолефина, в качестве главного ее ингредиента.
3. Герметизирующий материал для солнечных батарей по п.1, в котором слой (I) содержит поглотитель УФ излучения и/или стабилизатор стойкости к воздействию окружающей среды.
4. Герметизирующий материал для солнечных батарей по п.1, в котором слой (I) сформирован из композиции смолы (Z), содержащей смолу на основе полиэтилена (X) и смолу на основе силан-модифицированного этилена (Y) и удовлетворяющей следующему требованию (a):
(a) удельная теплота плавления кристалла композиции, как измерено при скорости нагрева 10°C/мин с помощью дифференциальной сканирующей калориметрии, составляет от 0 до 70 Дж/г.
5. Герметизирующий материал для солнечных батарей по п.2, в котором слой (I) сформирован из композиции смолы (Z), содержащей смолу на основе полиэтилена (X) и смолу на основе силан-модифицированного этилена (Y) и удовлетворяющей следующему требованию (a):
(a) удельная теплота плавления кристалла композиции, как измерено при скорости нагрева 10°C/мин с помощью дифференциальной сканирующей калориметрии, составляет от 0 до 70 Дж/г.
6. Герметизирующий материал для солнечных батарей по п.4, в котором абсолютная величина разницы среднего коэффициента преломления между смолой на основе полиэтилена (X) и смолой на основе силан-модифицированного этилена (Y) составляет 0,0100 или ниже.
7. Герметизирующий материал для солнечных батарей по любому из пп.1-6, в котором блок-сополимер этилена-α-олефина (B) представляет собой многоблочный сополимер этилена-октена.
8. Герметизирующий материал для солнечных батарей по любому из пп.1-6, в котором α-олефин, который должен составлять неупорядоченный сополимер этилена-α-олефина (A) и блок-сополимер этилен-α-олефина (B) относятся к одному и тому же типу.
9. Герметизирующий материал для солнечных батарей по любому из пп.4-6, в котором α-олефин, который должен составлять каждый материал из полиэтилена на основе смолы (X), смолы на основе силан-модифицированного этилена (Y), неупорядоченного сополимера этилена-α-олефина (A) и блок-сополимера этилена-α-олефина (B), относится к одному и тому же типу.
10. Герметизирующий материал для солнечных батарей по любому из пп.1-6, у которого динамический модуль упругости (E') при динамической вискоэластометрии при частоте колебаний 10 Гц и при температуре 20°C составляет от 10 до 100 МПа, максимальная температура плавления кристалла при дифференциальной сканирующей калориметрии при скорости нагрева 10°C/мин составляет от 110 до 145°C и интегральное пропускание света составляет 85% или выше.
11. Модуль солнечной батареи, изготовленный с использованием герметизирующего материала для солнечных батарей по любому из пп.1-10.